(57)【要約】【課題】被処理体に対する内周面の影響を抑制することができるセラミックトレイおよびこれを用いる熱処理方法を提供する。【解決手段】厚さ方向に沿って大径部と小径部とを有する複数の貫通孔を備えたセラミックトレイであり、大径部の内周面は、該内周面の粗さ曲線における２５％の負荷長さ率での切断レベルと、前記粗さ曲線における７５％の負荷長さ率での切断レベルとの差を表す、前記粗さ曲線における切断レベル差（Ｒδｃ）が４．５μｍ以下である。【選択図】図３
2020173086.tif 000002
【特許請求の範囲】
【請求項１】
厚さ方向に沿って大径部と小径部とを有する複数の貫通孔を備え、前記大径部の内周面は、該内周面の粗さ曲線における２５％の負荷長さ率での切断レベルと、前記粗さ曲線における７５％の負荷長さ率での切断レベルとの差を表す、前記粗さ曲線における切断レベル差（Ｒδｃ）が４．５μｍ以下である、セラミックトレイ。
【請求項２】
前記切断レベル差（Ｒδｃ）の変動係数が０．５以下である、請求項１に記載のセラミックトレイ。
【請求項３】
前記粗さ曲線における算術平均粗さ（Ｒa）が２．３μｍ以下である、請求項１または請求項２に記載のセラミックトレイ。
【請求項４】
前記算術平均粗さ（Ｒa）の変動係数が０．５以下である、請求項３に記載のセラミックトレイ。
【請求項５】
前記粗さ曲線におけるスキューネス（Ｒsk）の絶対値が０．６以下である、請求項１乃至請求項４のいずれかに記載のセラミックトレイ。
【請求項６】
前記粗さ曲線におけるクルトシス（Ｒku）が２．５以下である、請求項１乃至請求項５のいずれかに記載のセラミックトレイ。
【請求項７】
閉気孔を有し、隣り合う前記閉気孔の重心間距離から前記閉気孔の円相当径の平均値を差し引いた値が８μｍ以上１８μｍである、請求項１乃至請求項６のいずれかに記載のセラミックトレイ。
【請求項８】
酸化アルミニウムを主成分とし、珪素を含むセラミック焼結体からなり、前記大径部と小径部との間の段差面を含む断面において、前記段差面上における珪素の濃度は、前記段差面と平行な仮想面上における珪素の濃度よりも高い、請求項１乃至請求項７のいずれかに記載のセラミックトレイ。
【請求項９】
請求項１乃至請求項７のいずれかに記載のセラミックトレイの前記貫通孔内に被処理体を挿入し、前記大径部と小径部との間の段差面上に被処理体を載置する工程と、
前記被処理体を装填した前記セラミックトレイを熱処理炉に収容して、前記被処理体を熱処理する工程と、を含む、熱処理方法。
【請求項１０】
請求項１乃至請求項７のいずれかに記載のセラミックトレイと、該セラミックトレイを収容する熱処理炉とを備えた熱処理装置。
【発明の詳細な説明】
【技術分野】
【０００１】
本開示は、厚さ方向に沿って大径部と小径部とを有する複数の貫通孔を備えたセラミックトレイ、これを用いる熱処理方法および熱処理装置に関する。
【背景技術】
【０００２】
従来、センサ部品、モールド部品、各種基板等の電子部品やリードスイッチ等に用いられる小径のワイヤー、スパークプラグ等（以下、これらを被処理体ということがある。）を効率的に熱処理するために複数の貫通孔を備えたトレイが用いられている。すなわち、トレイに設けた複数の貫通孔に被処理体を挿入・保持させた後、トレイを加熱炉内に搬送し熱処理を行う。
【０００３】
このようなトレイとして、特許文献１には、常温における熱伝導率が３０Ｗ／（ｍ・Ｋ）以上であるセラミックス製トレイが提案され、厚み方向に沿って、大径部と、大径部に接続する小径部とを有する貫通孔を備えたセラミックトレイが記載されている。
【０００４】
また、特許文献２には、内面が焼成肌からなる最小直径が１ｍｍ以下の孔を複数個設けたセラミックトレイが提案され、特に熱処理用の治具として適したものであることが記載されている。
【０００５】
被処理体は、セラミックトレイの孔に装着して、加熱炉へ出し入れしたり、トレイごと搬送したりするため、セラミックトレイの孔内で振動したり、移動したりすることがある。
【０００６】
このとき、被処理体がセラミックトレイの内周面に接触すると、この接触によってセラミックトレイの内周面から脱粒が生じるおそれがある。脱粒した粒子は、熱処理時に被処理体の表面に固着する等の弊害が生じやすい。
特に、昨今は、電子部品等は小型化が進められているため、被処理体がセラミックトレイの内周面に接触することによって惹き起こされる脱粒の影響が相対的に大きくなる。
【先行技術文献】
【特許文献】
【０００７】
【特許文献１】特開２００５−１３２６９１号公報
【特許文献２】特開２００３−２６１３８４号公報
【発明の概要】
【発明が解決しようとする課題】
【０００８】
本開示の課題は、被処理体に対する内周面の影響を抑制することができるセラミックトレイおよびこれを用いる熱処理方法を提供することである。
【課題を解決するための手段】
【０００９】
上記課題を解決するための本開示のセラミックトレイは、厚さ方向に沿って大径部と小径部とを有する複数の貫通孔を備え、大径部の内周面は、該内周面の粗さ曲線における２５％の負荷長さ率での切断レベルと、上記粗さ曲線における７５％の負荷長さ率での切断レベルとの差を表す、上記粗さ曲線における切断レベル差（Ｒδｃ）が４．５μｍ以下である。
【００１０】
上記セラミックトレイを用いる本開示の熱処理方法は、セラミックトレイの貫通孔内に被処理体を挿入し、大径部と小径部との間の段差面上に被処理体を載置する工程と、被処理体を装填したセラミックトレイを熱処理炉に収容して、被処理体を熱処理する工程と、を含む。
上記セラミックトレイを用いる本開示の熱処理装置は、セラミックトレイと、該セラミックトレイを収容する熱処理炉とを備える。
【発明の効果】
【００１１】
本開示のセラミックトレイは、大径部の内周面の切断レベル差（Ｒδｃ）が４．５μｍ以下であるので、大径部の内周面の凹凸が小さく、比較的平坦である。そのため、大径部の内周面から脱粒が発生しにくくなり、脱粒によって生じる被処理体への固着等の悪影響を抑制することができる。
【図面の簡単な説明】
【００１２】
【図１】本開示の一実施形態に係るセラミックトレイを示す平面図である。
【図２】図１のＡ部分の拡大図である。
【図３】図２のＸ−Ｘ線断面図である。
【発明を実施するための形態】
【００１３】
以下、本開示の一実施形態に係るセラミックトレイを説明する。図１および図２に示すように、本実施形態に係るセラミックトレイ１はセラミックの板体で構成されており、その板体に複数の貫通孔２が形成されている。複数の貫通孔２は縦方向および横方向に配列されている。セラミックトレイ１の厚さは特に限定されないが、５ｍｍ以上２５ｍｍ以下、好ましくは８ｍｍ以上２０ｍｍ以下であるのがよい。
【００１４】
セラミックトレイ１の材質としては、高い耐熱性を有し、かつ熱サイクルの繰り返しで容易に変形や破壊を起こさない強度を有するものであるのが好ましく、例えば窒化ケイ素、酸化アルミニウム、炭化ケイ素等を主成分とするセラミック焼結体が挙げられる。
【００１５】
図３に示すように、貫通孔２は、熱処理される被処理体３を挿入・保持するためのものであり、セラミックトレイ１の厚さ方向に沿って大径部２ａと小径部２ｃとを有し、それらの間に段差部２ｂが介在する。大径部２ａは径が１０ｍｍ以上２５ｍｍ以下、好ましくは１３ｍｍ以上２０ｍｍ以下であるのがよい。隣接する大径部２ａ、２ａの軸心間の距離（ピッチ）はできるだけ小さいのが好ましく、具体的には３５ｍｍ以下であるのがよい。
小径部２ｃの径は、大径部２ａとの間に段差部２ｂを確保するうえで、大径部２ａの径に対して約５０％以上８０％以下、好ましくは６０％以上７０％以下であるのがよい。
【００１６】
大径部２ａの内周面は、該内周面の粗さ曲線における２５％の負荷長さ率での切断レベルと、前記粗さ曲線における７５％の負荷長さ率での切断レベルとの差を表す、上記粗さ曲線における切断レベル差（Ｒδｃ）が４．５μｍ以下、好ましくは４．３μｍ以下である。また、大径部２ａの内周面の切断レベル差（Ｒδｃ）は０．５μｍ以上であるのがよい。
【００１７】
切断レベル差（Ｒδｃ）が４．５μｍ以下であることにより、大径部２ａを形成する内周面は凹凸が小さく、比較的平坦である。そのため、貫通孔２内に挿入された被処理体３がトレイ１の搬送時に移動して、大径部２ａの内周面に接触し擦れて、大径部２ａの内周面からの脱粒が発生するのを抑制することができる。その結果、脱粒によって生じる被処理体３への固着等の悪影響を抑制することができる。
一方、切断レベル差（Ｒδｃ）が０．５μｍ以上であると、大径部２ａを形成する内周面の純水に対する接触角が小さくなり、親水性が高くなるので、水溶性の溶液を用いて洗浄する場合、洗浄効率が向上する。
【００１８】
また、切断レベル差（Ｒδｃ）の変動係数は０．５以下、好ましくは０．４８以下であるのが好ましい。変動係数は標準偏差を平均値で割った値であり、平均値に対するデータとばらつきの関係を相対的に評価する際に用いられる。変動係数が０．５以下であることにより、切断レベル差（Ｒδｃ）のばらつきが少なくなり、脱粒によって生じる被処理体３への固着等の影響をさらに抑制することができる。
【００１９】
大径部２ａの内周面は、上記粗さ曲線における算術平均粗さ（Ｒa）が２．３μｍ以下、好ましくは２．２μｍ以下であるのが好ましい。算術平均粗さ（Ｒa）が２．３μｍ以下であることは、大径部２ａを形成する内周面の凹凸が小さく、比較的平坦であることを意味している。算術平均粗さ（Ｒa）の変動係数は０．５以下、好ましくは０．４８以下であるのがよい。また、大径部２ａの内周面の算術平均粗さ（Ｒa）は０．３μｍ以上であるのが好ましい。算術平均粗さ（Ｒa）が０．３μｍ以上であると、大径部２ａを形成する内周面の純水に対する接触角が小さくなり、親水性がさらに高くなるので、水溶性の溶液を用いて洗浄する場合、洗浄効率がより向上する。
【００２０】
上記粗さ曲線の切断レベル差（Ｒδｃ）および算術平均粗さ（Ｒa）は、ＪＩＳ  Ｂ  ０６０１：２００１に準拠し、超深度カラー３Ｄ形状測定顕微鏡（例えば、(株)キーエンス社製のＶＫ−９５００等）によって測定することができる。測定条件は、測定モードをカラー超深度、ゲイン：９５３、ＮＤ（減光）フィルタ：２、高さ方向の測定分解能（ピッチ）：０．０５μｍ、倍率：２００倍、カットオフ値λs：２．５μｍ、カットオフ値λc：０．０８ｍｍである。
ここで、１箇所当りの測定範囲は、１４２０μｍ〜１５２０μｍ×５２０μｍ〜６２０μｍとすればよい。
【００２１】
また、大径部２ａの内周面は、上記粗さ曲線におけるスキューネス（Ｒsk）（歪度）の絶対値が０．６以下、上記粗さ曲線におけるクルトシス（Ｒku）（尖度）が２．５以下であるのが好ましい。
【００２２】
スキューネス（Ｒsk）は、表面性状を表す指標の一種であり、表面に形成された凹凸形状の偏り度合いを示す。スキューネス（Ｒsk）が大きくなるほど、粗さ曲線における急峻な凸部および緩やかな凹部が多くなる。一方、スキューネス（Ｒsk）が小さくなるほど、粗さ曲線における急峻な凹部および緩やかな凸部が多くなる。
【００２３】
クルトシス（Ｒku）は、表面性状を表す指標の一種であり、表面に形成された凹凸形状の尖り度合いを示す。クルトシス（Ｒku）が大きくなるほど、粗さ曲線における凹凸形状はいずれも急峻になる。一方、クルトシス（Ｒku）が小さくなるほど、凹凸形状はいずれも緩やかになる。
【００２４】
スキューネス（Ｒsk）の絶対値は０．５２以下、クルトシス（Ｒku）は２．２以下であるのがより好ましい。スキューネス（Ｒsk）およびクルトシス（Ｒku）は、切断レベル差（Ｒδｃ）および算術平均粗さ（Ｒa）の測定に使用する測定装置および測定条件にて測定することができる。
【００２５】
閉気孔を有し、隣り合う閉気孔の重心間距離から閉気孔の円相当径の平均値を差し引いた値（以下、この値を閉気孔間の間隔という。）が８μｍ以上１８μｍであるのが好ましい。
閉気孔間の間隔が８μｍ以上の場合、閉気孔が比較的分散された状態で存在するため、機械的強度が高くなる。一方、閉気孔間の間隔が１８μｍ以下の場合、４００℃程度までの昇温および昇温後の室温までの降温に繰り返し晒され、閉気孔の輪郭を起点とするマイクロクラックが発生したとしても、周囲の閉気孔により、その伸展が遮られる確率が高くなる。このことから、閉気孔間の間隔が８μｍ以上１８μｍ以下であると、セラミックトレイを長期間に亘って用いることができる。
【００２６】
閉気孔間の間隔を求めるには、まず、セラミックトレイの大径部が位置する側の主面から深さ方向に肉厚の１０％〜５０％の範囲まで、平均粒径Ｄ５０が３μｍのダイヤモンド砥粒を用いて銅盤にて研磨する。その後、平均粒径Ｄ５０が０．５μｍのダイヤモンド砥粒を用いて錫盤にて研磨することにより、粗さ曲線における算術平均粗さ（Ｒa）が０．２μｍ以下である研磨面を得る。
【００２７】
研磨面の算術平均粗さＲａは、上述した測定方法と同じである。
研磨面を２００倍の倍率で観察し、平均的な範囲を選択して、例えば、面積が７．２×１０４μｍ２（横方向の長さが３１０μｍ、縦方向の長さが２３３μｍ）となる範囲をＣＣＤカメラで撮影して、観察像を得る。
この観察像を対象として、画像解析ソフト「Ａ像くん(ｖｅｒ２．５２)」（登録商標、旭化成エンジニアリング（株）製）を用いて分散度計測の重心間距離法という手法で閉気孔の重心間距離を求めればよい。以下、画像解析ソフト「Ａ像くん」と記載した場合、旭化成エンジニアリング（株）製の画像解析ソフトを示す。
この手法の設定条件としては、例えば、画像の明暗を示す指標であるしきい値を１６５、明度を暗、小図形除去面積を１μｍ２、雑音除去フィルタを無とすればよい。なお、観察像の明るさに応じて、しきい値は調整すればよく、明度を暗、２値化の方法を手動とし、小図形除去面積を１μｍ２および雑音除去フィルタを有とした上で、観察像に現れるマーカーが気孔の形状と一致するように、しきい値を調整すればよい。
閉気孔の円相当径は、以下の方法で求めることができる。
上記観察像を対象として、粒子解析という手法で閉気孔の円相当径を求めればよい。
この手法の設定条件も分散度計測の重心間距離法で用いた設定条件と同じにすればよい。
【００２８】
酸化アルミニウムを主成分とし、珪素を含むセラミック焼結体からなり、大径部２ａと小径部２ｃとの間の段差面を含む断面において、段差面上における珪素の濃度は、段差面と平行な仮想面上における珪素の濃度よりも高いのが好ましい。段差面とは、段差部２ｂの表面である。
【００２９】
純水に対する珪素の接触角は小さいため、段差面上における珪素の濃度が仮想面上における珪素の濃度よりも高くなると、水溶性の洗剤を用いて洗浄した場合、熱処理により汚れが付着しやすい段差面の汚れの除去効率を高くすることができる。
一方、仮想面上における珪素の濃度が段差面上における珪素の濃度よりも低くなると、酸化アルミニウムと線膨張率の異なるムライトの発生が内部で抑制されるので、内部と段差面を含む表層部との間で生じるひずみを低減することができる。
珪素の濃度は、段差面を含む研磨した断面を対象に、電子線マイクロアナライザ（ＥＰＭＡ）を用いた珪素のカラーマッピング像（横方向の長さが１２０μｍ、縦方向の長さが：９０μｍ）を観察すればよい。
【００３０】
なお、セラミック焼結体における主成分とは、セラミック焼結体を構成する成分の合計１００質量％のうちの８０質量％以上を占める成分をいう。
セラミック焼結体を構成する成分の含有量については、蛍光Ｘ線分析装置またはＩＣＰ発光分光分析装置を用いて金属元素の含有量を求め、例えば、アルミニウム（Ａｌ）は、Ａｌ２Ｏ３に換算すればよい。構成する成分は、Ｘ線回折装置を用いて同定すればよい。
【００３１】
次に、本開示のセラミックトレイの製造方法の一例について説明する。
セラミックトレイを構成するセラミック焼結体の主成分が酸化アルミニウムである場合について説明する。
主成分である酸化アルミニウム粉末（純度が９９．９質量％以上）と、水酸化マグネシウム、酸化珪素および炭酸カルシウムの各粉末とを粉砕用ミルに溶媒（イオン交換水）とともに投入して、粉末の平均粒径（Ｄ50）が１．５μｍ以下になるまで粉砕した後、有機結合剤と、酸化アルミニウム粉末を分散させる分散剤とを添加、混合してスラリーを得る。
【００３２】
ここで、上記粉末の合計１００質量％における水酸化マグネシウム粉末の含有量は０．３〜０．４２質量％、酸化珪素粉末の含有量は０．５〜０．８質量％、炭酸カルシウム粉末の含有量は０．０６〜０．１質量％であり、残部が酸化アルミニウム粉末および不可避不純物である。
有機結合剤は、アクリルエマルジョン、ポリビニールアルコール、ポリエチレングリコール、ポリエチレンオキサイド等である。
【００３３】
次に、スラリーを噴霧造粒して顆粒を得た後、１軸プレス成形装置あるいは冷間静水圧プレス成形装置を用いて、成形圧を７８ＭＰａ以上９８ＭＰａ以下として加圧することにより基板状の成形体を得る。
成形体には、切削加工により厚さ方向に、焼成後にそれぞれ大径部となる第１下穴および小径部となる第２下穴を形成する。ここで、第１下穴の第２下穴側の端面が形成され、この端面は焼成、研削加工後に段差面となる。
【００３４】
次に、焼成温度を１５８０℃以上１７８０℃以下、保持時間を２時間以上４時間以下として焼成してセラミック焼結体を得る。
開気孔の間隔が８μｍ以上１８μｍであるセラミックトレイを得るには、焼成温度を１６００℃以上１７６０℃以下、保持時間を２時間以上４時間以下として焼成すればよい。
段差面上における珪素の濃度が、段差面と平行な段差面上における珪素の濃度よりも高いセラミックトレイを得るには、酸化珪素を含み、その含有量が、例えば、０．１質量％以上０．５質量％以下である焼成用敷粉の上に成形体を載置して焼成すればよい。
【００３５】
第１下穴および第２下穴のそれぞれの内周面と、第１下穴の第２下穴側の端面とをそれぞれ研削加工することによって、大径部２ａ、段差部２ｂおよび小径部２ｃを有するセラミックトレイを得ることができる。
【００３６】
ここで、大径部２ａの内周面の切断レベル差（Ｒδｃ）が４．５μｍ以下であるセラミックトレイを得るには、ＡＳＴＭ  Ｅ１１−６１に記載されている粒度番号が２３０以上４００以下のダイヤモンドの砥粒が外周面に装着された円柱状のツールを用い、ツールの回転数を６０００ｒｐｍ以上１００００ｒｐｍ以下として、第１下穴の内周面を研削加工すればよい。
【００３７】
また、切断レベル差（Ｒδｃ）の変動係数が０．５以下であるセラミックトレイを得るには、粒度番号が上記範囲のダイヤモンドの砥粒が装着されたツールを用い、ツールの回転数を６０００ｒｐｍ以上９５００ｒｐｍ以下として、第１下穴の内周面を研削加工すればよい。
粗さ曲線における算術平均粗さ（Ｒa）が２．３μｍ以下であるセラミックトレイを得るには、粒度番号が上記範囲のダイヤモンドの砥粒が装着されたツールを用い、ツールの回転数を６０００ｒｐｍ以上９０００ｒｐｍ以下として、第１下穴の内周面を研削加工すればよい。
【００３８】
算術平均粗さ（Ｒa）の変動係数が０．５以下であるセラミックトレイを得るには、粒度番号が上記範囲のダイヤモンドの砥粒が装着されたツールを用い、ツールの回転数を６０００ｒｐｍ以上８５００ｒｐｍ以下として、第１下穴の内周面を研削加工すればよい。
【００３９】
粗さ曲線におけるスキューネス（Ｒsk）の絶対値が０．６以下であるセラミックトレイを得るには、ＡＳＴＭ  Ｅ１１−６１に記載されている粒度番号が２７０以上４００以下のダイヤモンドの砥粒が外周面に装着された円柱状のツールを用い、ツールの回転数を６０００ｒｐｍ以上８５００ｒｐｍ以下として、第１下穴の内周面を研削加工すればよい。
【００４０】
粗さ曲線におけるクルトシス（Ｒku）が２．５以下であるセラミックトレイを得るには、ＡＳＴＭ  Ｅ１１−６１に記載されている粒度番号が３２５以上４００以下のダイヤモンドの砥粒が２７０以上４００以下のダイヤモンドの砥粒が外周面に装着された円柱状のツールを用い、ツールの回転数を６０００ｒｐｍ以上８５００ｒｐｍ以下として、第１下穴の内周面を研削加工すればよい。
【００４１】
上記のようにして得られた本実施形態のセラミックトレイ１を用いて被処理体３の熱処理を行うには、まず、セラミックトレイ１の貫通孔２内に被処理体３を挿入し、大径部２ａと小径部２ｃとの間の段差部２ｂの段差面上に被処理体３を載置する。ついで、被処理体３を装填したセラミックトレイ１を図示しない熱処理炉に収容して、被処理体３を熱処理する。熱処理温度は、対象となる被処理体３の種類等によって異なるが、例えば４００〜１０００℃程度である。熱処理は、例えば、圧力により撓むダイヤフラムと、ダイヤフラムの歪みに応じたセンサ信号を出力するセンサ素子とを接合用ガラスを溶かすことによって得られる圧力センサの製造で適用されるものである。
【００４２】
本開示のセラミックトレイは、大径部２ａの内周面の凹凸が小さく、比較的平坦であるので、この内周面からの脱粒が発生しにくくなり、脱粒した粒子が被処理体３へ固着する等の悪影響を抑制することができる。
【実施例】
【００４３】
以下、実施例を挙げて本開示のセラミックトレイを詳細に説明する。なお、本開示のセラミックトレイは以下の実施例に限定されるものではない。
【００４４】
まず、主成分である酸化アルミニウム粉末（純度が９９．９質量％）と、水酸化マグネシウム、酸化珪素および炭酸カルシウムの各粉末とを粉砕用ミルに溶媒（イオン交換水）とともに投入して、粉末の平均粒径（Ｄ50）が１．５μｍ以下になるまで粉砕した後、有機結合剤と、酸化アルミニウム粉末を分散させる分散剤とを添加、混合してスラリーを得た。
ここで、上記粉末の合計１００質量％における水酸化マグネシウム粉末の含有量は０．３６質量％、酸化珪素粉末の含有量は０．６５質量％、炭酸カルシウム粉末の含有量は０．０８質量％であり、残部が酸化アルミニウム粉末および不可避不純物である。
有機結合剤は、アクリルエマルジョン、ポリビニールアルコール、ポリエチレングリコール、およびポリエチレンオキサイドである。
次に、スラリーを噴霧造粒して顆粒を得た後、冷間静水圧プレス成形装置を用いて、成形圧を８８ＭＰａとして加圧することにより基板状の成形体を得た。
成形体には、切削加工により厚さ方向に、焼成後にそれぞれ大径部となる第１下穴および小径部となる第２下穴を形成した。次に、焼成温度を１７００℃、保持時間を３時間として焼成してセラミック焼結体を得た。
第１下穴および第２下穴のそれぞれの内周面と、第１下穴の第２下穴側の端面とをそれぞれ研削加工することによって、大径部２ａ、段差部２ｂおよび小径部２ｃを有するセラミックトレイ１を得た。
ここで、第１下穴の内周面の研削加工は、ＡＳＴＭ  Ｅ１１−６１に記載されている粒度番号が４００のダイヤモンドの砥粒が外周面に装着された円柱状のツールを用い、ツールの回転数を６０００ｒｐｍとした。
【００４５】
（表面性状測定）
得られたセラミックトレイ１について、超深度カラー３Ｄ形状測定顕微鏡（前出のＶＫ−９５００）を用いて、以下の測定条件で、大径部の内周面の粗さ曲線における２５％の負荷長さ率での切断レベルと、前記粗さ曲線における７５％の負荷長さ率での切断レベルとの差を表す、粗さ曲線の切断レベル差（Ｒδｃ）を測定した。また、この粗さ曲線における算術平均粗さ（Ｒa）、スキューネス（Ｒsk）およびクルトシス（Ｒku）も測定した。その結果を表１に示す。
測定位置は、セラミックトレイ１の縦方向（図１に示す矢印Ｙ方向）に５つの貫通孔３について各２箇所ずつ、合計１０箇所を測定した。
測定は超深度カラー３Ｄ形状測定顕微鏡（(株)キーエンス社製のＶＫ−９５００）を用いた。測定条件は以下の通りである。
ゲイン：９５３
ＮＤ（減光）フィルタ：２
倍率：２００倍
カットオフ値λｓ：２．５μｍ
カットオフ値λｃ：０．０８ｍｍ
高さ方向の測定分解能（ピッチ）：０．０５μｍ
また、１箇所当りの測定範囲は、１４２０μｍ〜１５２０μｍ×５２０μｍ〜６２０μ
ｍとした。
【表１】
2020173086.tif 000003
【符号の説明】
【００４６】
１    セラミックトレイ
２    貫通孔
２ａ  大径部
２ｂ  段差部
２ｃ  小径部
３    被処理体
【図１】
2020173086.tif 000004
【図２】
2020173086.tif 000005
【図３】
2020173086.tif 000006